(57)【要約】本発明は、窒素リン難燃剤および／またはスルホネート難燃剤の難燃性を高める方法、高められた（活性化された）窒素リン難燃剤および／またはスルホネート難燃剤ならびにそれらの適用に関する。活性化された難燃剤は、炭形成触媒、相間移動触媒またはその両方のいずれかで活性化される。本発明は、炭形成触媒および／または相間移動触媒の存在下で、窒素リンおよび／またはスルホネート成分を形成することによって、増強された難燃性を有する、活性化された窒素リンおよび／または窒素スルホネート難燃剤を形成する方法を提供する。【特許請求の範囲】
【請求項１】
以下：
少なくとも１つの窒素ホスフェート成分および／またはスルホネート成分、および
少なくとも１つの炭形成触媒および／または相間移動触媒
を含む、活性化難燃剤。
【請求項２】
前記炭形成触媒が、少なくとも１つの共通の炭素原子により連結される少なくとも２つの複素環式環構造を含むスピロ化合物を含む、請求項１に記載の難燃剤。
【請求項３】
前記炭形成触媒スピロ化合物が、以下の式Ｉ：
Ｒ２−Ｒ１−（Ｒ０）ｍ−Ｒ１−Ｒ２  （Ｉ）
により表され、ここで
ｍは、１と８との間の数を表し；
Ｒ０は、少なくとも１つの共有の炭素原子により連結される２つの独立して置換されたかまたは置換されていない、飽和または不飽和の複素環式環構造を含む二価ラジカル、三価ラジカルまたは四価ラジカルを独立して表し；
Ｒ１は、独立して、結合を表し；または置換されたかもしくは置換されていない、飽和もしくは不飽和のヒドロカルビル連結基もしくはヘテロカルビル連結基を表し；そして
Ｒ２は、独立して末端基を表す、請求項１〜２のいずれか１項に記載の難燃剤。
【請求項４】
前記炭形成触媒が、前記少なくとも２つの複素環式環構造に共通である２つ以下の炭素原子を含む、請求項１〜３のいずれか１項に記載の難燃剤。
【請求項５】
前記炭形成触媒が、前記少なくとも２つの複素環式環構造に共通である１つの炭素原子を含む、請求項１〜４のいずれか１項に記載の難燃剤。
【請求項６】
前記炭形成触媒が、前記少なくとも２つの複素環式環構造の各々において少なくとも１つの酸素原子、窒素原子、または硫黄原子を含む、請求項１〜５のいずれか１項に記載の難燃剤。
【請求項７】
前記炭形成触媒が、前記少なくとも２つの複素環式環構造の各々において少なくとも２つのヘテロ原子を含む、請求項１〜６のいずれか１項に記載の難燃剤。
【請求項８】
Ｒ０が、独立して二価のラジカルを表す、請求項３に記載の難燃剤。
【請求項９】
Ｒ０が、独立して二価のラジカルを表し、ここで前記複素環式環構造の少なくとも１つが、６員環である、請求項３に記載の難燃剤。
【請求項１０】
Ｒ０が、独立して二価のラジカルを表し、ここで少なくとも２つの隣接する複素環式環構造が、６員環である、請求項３に記載の難燃剤。
【請求項１１】
Ｒ０が、独立して二価のラジカルを表し、ここで前記少なくとも２つの複素環式環構造におけるヘテロ原子が、大部分酸素である、請求項３に記載の難燃剤。
【請求項１２】
前記炭形成触媒が、少なくとも１つの末端アミンを含む、請求項１〜１１のいずれか１項に記載の難燃剤。
【請求項１３】
前記炭形成触媒が、少なくとも１つの第一級アミンを含む、請求項１〜１２のいずれか１項に記載の難燃剤。
【請求項１４】
前記炭形成触媒が、少なくとも１８０の分子量を有する、請求項１〜１３のいずれか１項に記載の難燃剤。
【請求項１５】
前記炭形成触媒が、２００℃より高い引火点を有する、請求項１〜１４のいずれか１項に記載の難燃剤。
【請求項１６】
前記炭形成触媒が、２つの複素環式環を含む、請求項１〜１５のいずれか１項に記載の難燃剤。
【請求項１７】
前記炭形成触媒が、各々が２つのヘテロ原子を含む２つの複素環式環を含む、請求項１〜１６のいずれか１項に記載の難燃剤。
【請求項１８】
前記炭形成触媒が、２つの末端アミンを含む、請求項１〜１７のいずれか１項に記載の難燃剤。
【請求項１９】
Ｒ１が、独立して置換されたか置換されていない、飽和ヒドロカルビル連結基を表す、請求項３〜１８のいずれか１項に記載の難燃剤。
【請求項２０】
Ｒ１が、独立してＣ１〜Ｃ６アルキル連結基を表す、請求項３〜１９のいずれか１項に記載の難燃剤。
【請求項２１】
Ｒ１が、独立してＣ３アルキル二価連結基を表す、請求項３〜２０のいずれか１項に記載の難燃剤。
【請求項２２】
Ｒ２が、独立してアミンを表す、請求項３〜２１のいずれか１項に記載の難燃剤。
【請求項２３】
Ｒ２が、独立して第一級アミンを表す、請求項３〜２２のいずれか１項に記載の難燃剤。
【請求項２４】
ｍが、３より少ない数を表す、請求項３〜２３のいずれか１項に記載の難燃剤。
【請求項２５】
少なくとも２つのＲ１が同じであり、少なくとも２つのＲ２が同じであり、そしてｍが１である、請求項３〜２４のいずれか１項に記載の難燃剤。
【請求項２６】
前記相間移動触媒が、テトラヒドロカルビルアンモニウム塩を含む、請求項１〜２５のいずれか１項に記載の難燃剤。
【請求項２７】
前記相間移動触媒が、テトラメチルアンモニウム塩、テトラエチルアンモニウム塩、テトラプロピルアンモニウム塩、テトラアルキルアンモニウム塩、および／またはアリールトリアルキルアンモニウム基を含む、請求項１〜２６のいずれか１項に記載の難燃剤。
【請求項２８】
前記相間移動触媒が、臭化アンモニウム塩、塩化アンモニウム塩、水酸化アンモニウム塩、および／または硫酸水素アンモニウム塩を含む、請求項１〜２７のいずれか１項に記載の難燃剤。
【請求項２９】
前記相間移動触媒が、臭化テトラエチルアンモニウム、水酸化テトラエチルアンモニウム、臭化テトラプロピルアンモニウム、臭化テトラブチルアンモニウム、水酸化テトラブチルアンモニウム、硫酸水素テトラブチルアンモニウムおよび／または塩化ベンジルトリエチルアンモニウムを含む、請求項１〜２８のいずれか１項に記載の難燃剤。
【請求項３０】
前記難燃剤が、ハロゲンを含まない、請求項１〜２９のいずれか１項に記載の難燃剤。
【請求項３１】
前記難燃剤が、金属を含まない、請求項１〜３０のいずれか１項に記載の難燃剤。
【請求項３２】
前記難燃剤が、５．０重量％未満の炭形成触媒を含む、請求項１〜３１のいずれか１項に記載の難燃剤。
【請求項３３】
前記難燃剤が、２．０重量％未満の炭形成触媒を含む、請求項１〜３２のいずれか１項に記載の難燃剤。
【請求項３４】
前記難燃剤が、２．０重量％未満の相間移動触媒を含む、請求項１〜３３のいずれか１項に記載の難燃剤。
【請求項３５】
窒素リン酸の難燃剤および／またはスルホネートの難燃剤を形成する方法であって、以下：
アンモニウム含有化合物を少なくとも１つの炭形成触媒および／または相関移動触媒と混合する工程、および
該混合物を、ホスフェート含有化合物および／または硫黄含有化合物と反応させる工程
を包含する、方法。
【請求項３６】
前記アンモニウム含有化合物が、アンモニウム、トリアジン、メラミン、メラム、メレム、メロン、アメリン、アメリド、２−ウレイドメラミン、アセトグアナミン、ベルンゾグアナミン、ジアミンフェニルトリアジンまたはこれらの混合物から選択される、請求項３５に記載の方法。
【請求項３７】
前記ホスフェート含有化合物および／または硫黄含有化合物が、リン酸および／またはスルホン酸から選択される、請求項１１に記載の方法。
【請求項３８】
請求項１〜３４のいずれか１項に従う、活性化難燃剤を含む物品。
【請求項３９】
前記物品が、コーティング、結合剤、塗料、繊維、エマルジョン、接着剤、フィルム、ケーシング、構築物品、ゴム化成分、調理器具、医療デバイス、複合材料、航空構成要素、パテ、封止剤、填隙材または防火材料である、請求項３８に記載の物品。
【請求項４０】
請求項３５〜３７のいずれか１項に記載の方法から形成される物品。
【請求項４１】
請求項１〜３４のいずれか１項に記載の活性化難燃剤を含む、カバープレート。
【請求項４２】
前記カバープレートが、コンセントカバープレートである、請求項４１に記載のカバープレート。
【請求項４３】
前記カバープレートが、電気スイッチカバープレートである、請求項４１に記載のカバープレート。
【請求項４４】
請求項１〜３４のいずれか１項に記載の活性化難燃剤を含む基材。
【請求項４５】
リグノセルロース物質をさらに含む、請求項４４に記載の基材。
【請求項４６】
複合材料をさらに含む、請求項４４に記載の基材。
【請求項４７】
前記基材が、パーティクルボードである、請求項４４に記載の基材。
【請求項４８】
前記基材が、中密度ファイバーボードである、請求項４４に記載の基材。
【請求項４９】
セッコウをさらに含む、請求項４４に記載の基材。
【請求項５０】
請求項１〜３４のいずれか１項に記載の前記難燃剤を組み込み、該難燃剤で処理され、そして／またはコーティングされる、繊維。
【請求項５１】
請求項１〜３４のいずれか１項に記載の前記難燃剤を組み込み、該難燃剤で処理され、そして／またはコーティングされる、糸。
【請求項５２】
請求項１〜３４のいずれか１項に記載の前記難燃剤を組み込み、該難燃剤で処理され、そして／またはコーティングされる、繊維。
【請求項５３】
前記繊維が、防水剤である、請求項５２に記載の繊維。
【請求項５４】
請求項１〜３４のいずれか１項に記載の活性化難燃剤を含む、エポキシ樹脂。
【請求項５５】
ポリカルボン酸のポリグリシジルエーテルをさらに含む、請求項５４に記載のエポキシ樹脂。
【請求項５６】
前記ポリエポキシドが、エピクロロヒドリンと脂肪族ポリカルボン酸、脂環式ポリカルボン酸または芳香族ポリカルボン酸により得られる、請求項５４に記載のエポキシ樹脂。
【請求項５７】
前記ポリカルボン酸が、シュウ酸、コハク酸、アジピン酸、グルタル酸、フタル酸、テレフタル酸、ヘキサヒドロフタル酸、２，６−ナフテレンジカルボン酸および二量体化リノレン酸からなる群から選択される、請求項５６に記載のエポキシ樹脂。
【請求項５８】
請求項１〜３４のいずれか１項に記載の活性化難燃剤を含む、電気テープ。
【請求項５９】
請求項１〜３４のいずれか１項に記載の活性化難燃剤を含む、絶縁体。
【請求項６０】
請求項１〜３４のいずれか１項に記載の活性化難燃剤を含む、導体ジャケット。
【発明の詳細な説明】
【技術分野】
【０００１】
（関連出願の引用）
本願は、２００２年７月２２日に出願された、米国出願番号１０／２００，０３６（これは、その全体が本明細書中に参考として援用される）の一部継続出願である。
【０００２】
（発明の分野）
本発明は、難燃剤の難燃性を増強する方法、増強された（すなわち活性化された）難燃剤およびこれらの適用に関する。活性化難燃剤は、事実上無限の数および型の適用に対して、増強された難燃性を提供する。例えば、活性化難燃剤は、ポリマー（熱硬化性物質、熱可塑性物質、ポリマーマトリックス、ポリマーの混合物、コポリマー、ターポリマーなどが挙げられる）、コーティング、塗料、フィルム、樹脂、結合剤、繊維およびこれらから形成される物品において、改善された難燃性を提供する。
【背景技術】
【０００３】
（発明の背景）
当該分野において、ポリマーの可燃性を減少または排除するための、いくつかの解決法が公知である。膨張物質が、産業において、４０年以上にわたって使用されている。炭の形成によって防火を提供するために使用される、最初の市販の膨張剤の１つは、パラニトロアニリン（ａｎａｌｉｎｅ）オルトスルホン酸アンモニウム塩であった。現在、より通常の膨張剤は、一般に、系のポリマーおよび少なくとも３つの主な添加剤（本質的にリンを含有する添加剤（これの目的は、燃焼の間、非透過性の半固体のガラス層を形成することであり、本質的に、ポリリン酸からなり、そして膨張剤の形成のプロセスを活性化する）；窒素を含有する第二の添加剤（これは、発泡剤の機能を果たす）；および第三の炭素含有添加剤（これは、断熱性のセル状の炭素質層（「炭」）が、ポリマーと炎との間に形成されることを可能にする炭素供与体として作用する））によって構成される。高温でリン酸を放出するホスフェートが、頻繁に使用される。
【０００４】
この型の膨張処方物の例としては、以下の特許によって報告されるものが挙げられる：米国特許第３，８１０，８６２号（Ｐｈｉｌｌｉｐｓ  Ｐｅｔｒｏｌｅｕｍ  Ｃｏ．）（メラミン、ペンタエリスリトールおよびポリリン酸アンモニウムに基づく）；米国特許第４，７２７，１０２号（Ｖａｍｐ  Ｓ．ｒ．ｌ．）（メラミンシアヌレート、イソシアヌル酸のヒドロキシアルキル誘導体およびポリリン酸アンモニウムに基づく）；米国特許第６，０１５，５１０号（Ｅ．Ｉ．ｄｕ  Ｐｏｎｔ  ｄｅ  Ｎｅｍｏｕｒｓ  ａｎｄ  Ｃｏｍｐａｎｙ）（メラミンピロホスフェートおよび他の従来の化合物に基づく）；ならびに公開された特許出願ＷＯ８５／０５６２６（Ｐｌａｓｃｏａｔ  Ｕ．Ｋ．Ｌｉｍｉｔｅｄ）（種々のリン化合物および窒素化合物に基づき、これらのうちで、特に、メラミンホスフェートペンタエリスリトールおよびリン酸アンモニウムの組み合わせが記載される）。
【０００５】
より近年の処方物において、有機リン化合物または無機リン化合物の使用と一緒に、窒素含有有機化合物が使用され、この化合物は、一般に、尿素、メラミンまたはジシアンジアミドの、ホルムアルデヒドとの縮合によって得られる、アミノプラスチック樹脂からなる。
【０００６】
２つの添加剤を含有する処方物の例は、以下の特許に報告されるものである：米国特許第４，５０４，６１０号（Ｍｏｎｔｅｄｉｓｏｎ  Ｓ．ｐ．Ａ）（１，３，５−トリアジンのオリゴマー誘導体およびポリリン酸アンモニウムに基づく）；ならびに欧州特許第１４４６３号（Ｍｏｎｔｅｄｉｓｏｎ  Ｓ．ｐ．Ａ）（ベンジルグアナミンのうちから選択される有機化合物およびアルデヒドといくつかの窒素性環状化合物との間の反応生成物（特に、ベンジルグアナミン−ホルムアルデヒドコポリマー）およびポリリン酸アンモニウムに基づく）。
【０００７】
自己消化組成物もまた、単一成分の添加剤を使用することによって得られ得、この添加剤は、米国特許第４，２０１，７０５号（Ｂｏｒｇ−Ｗａｇｎｅｒ    Ｃｏｒｐ．）に開示されるように、それらの有機分子内に、窒素原子とリン原子との両方を含む。
【発明の開示】
【課題を解決するための手段】
【０００８】
これらの膨張難燃系は、この系が含むポリマーに、これらのポリマーが炎を受ける場合、または高温に曝露される場合に、炭素質残渣を形成する特性を与える。本発明は、現在および将来の、窒素リン（ｎｉｔｒｏｇｅｎｏｕｓ  ｐｈｏｓｐｈｏｒｕｓ）および／またはスルホネートの難燃剤を改善するための方法を提供する。本発明の活性化難燃剤は、以下の利点のうちの１つ以上を提供する：改善された炭の収量（炭のより迅速な生成および／または高品質の炭を含む）、炭の密度、自己消化特徴、断熱（活性化の際）ならびに／あるいは組成物に対するより低い煙放出。  
【０００９】
（発明の要旨）
本発明は、炭形成触媒および／または相間移動触媒の存在下で、窒素リンおよび／またはスルホネート成分を形成することによって、増強された難燃性を有する、活性化された窒素リン（ｎｉｔｒｏｇｅｎｏｕｓ  ｐｈｏｓｐｈａｔｅ）および／または窒素スルホネート難燃剤を形成する方法を提供する。
【００１０】
本発明のさらなる局面は、少なくとも１つの窒素リンおよび／またはスルホネート、ならびに少なくとも１つの活性剤を含有する、活性化難燃剤である。活性剤は、炭形成触媒および相間移動触媒を含む。
【００１１】
本発明の別の局面は、活性化難燃剤の組み込みによって、改善された難燃性を有する物品を提供する。
【００１２】
（発明の詳細な説明）
本願において、以下の用語は、以下の意味を有すると理解される：
「活性化難燃剤」とは、例えば、本明細書中に議論されるＣｈａｒ  Ｙｉｅｌｄ  Ｖａｌｕｅ試験によって測定される場合に、本発明の少なくとも１つの活性剤、炭形成触媒および／または相間移動触媒を組み込んで、活性剤なしでよりも改善された難燃性を提供する難燃剤を意味する。好ましくは、活性剤は、活性化難燃剤中に少量で、例えば、５重量％未満、または２重量％未満でさえ、そして好ましくは０．０１〜１．８重量％で存在する。
【００１３】
「ハロゲンを含まない」とは、難燃剤の総重量に基づいて、Ｃｌ、Ｆなどとして元素の基礎で計算されるハロゲンを本質的に含まない［すなわち、０．２５重量％未満（好ましくは、０．１重量％未満、より好ましくは、０．０１重量％未満）のハロゲンを含む］ことを意味する。
【００１４】
「ヘテロ」とは、炭素原子および水素原子に加えて別の型の原子（好ましくは、酸素原子、窒素原子、または硫黄原子）を含有する成分または化合物をいう。
【００１５】
「金属を含まない」とは、難燃剤の総重量に基づいて、元素の基礎で計算される金属を本質的に含まない［すなわち、０．２５重量％未満（好ましくは、０．１重量％未満、より好ましくは、０．０１重量％未満）の金属を含む］ことを意味する。
【００１６】
「膨張剤」とは、約１００°より高温、好ましくは、１９０℃またはさらに２５０℃より高温に加熱する場合に膨張するが、特定の膨張材料が膨張する温度がその材料の組成に依存する、材料をいう。
【００１７】
本発明の活性化難燃剤は、現在使用されるかまたは将来使用されるようになる「非活性化」難燃剤と同じ適用において使用され得る。活性化難燃剤の使用は、増強された難燃性を付与する。具体的には、活性化難燃剤は、改善された炭収量（より迅速な炭の生成および／またはより高品質の炭を含む）、炭の密度、自己消化特徴、断熱性（活性化の際）、および／または組成に対して低下した煙放出を付与する。さらに、本発明の好ましい難燃剤は、ハロゲンを含まないものおよび／または金属を含まないものであり、これらは、難燃性の利点を超えた公知の利点を系に付与する。
【００１８】
その結果として、活性化難燃剤は、増加した難燃性を付与するために使用されてもよいし、またはより少ない（負荷）量で匹敵する難燃性を付与するために使用されてもよい。特定の系における活性化難燃剤の型および負荷レベルは、特定の設計基準に依存する。活性化難燃剤の負荷レベルは、例えば、系の総重量に対して、１重量％、５重量％、または８重量％程度に低く、そして２０重量％、３０重量％、またはさらに５０重量％程度に高くあり得る。
【００１９】
活性化難燃剤が使用され得る代表的な系としては、合成材料および／またはポリマー（エポキシ、ポリアミド（ナイロン６，６およびナイロン４，６が挙げられる）、ポリエステル、ポリカーボネート、ポリアクリレート、ポリエーテル、ポリオレフィン、ポリウレタン、これらのポリマーの誘導体、コポリマー、これらのポリマーの混合物、ならびにこれらのポリマーと他の成分とを含有する混合物が挙げられる）を含む化合物が挙げられる。このような組成物に組み込まれ得る適切な熱可塑性ポリマーとしては、例えば、オレフィンポリマーまたはオレフィンコポリマー、直鎖ポリエステル、不飽和ポリエステル、ポリ塩化ビニル、ポリウレタン、アクリロニトリル−スチレンコポリマー（ＳＡＮ）アクリロニトリル−ブタジエン−スチレンターポリマー（ＡＢＳ）、およびＳＢＲゴムが挙げられ、そして熱硬化性ポリマーとしては、ゴム、ポリエステル、ポリアルキド、ポリウレタンおよびエポキシが挙げられる。
【００２０】
本発明の活性化難燃剤を使用する組成物は、種々の適用において使用され得、この適用としては、例えば、物品、成分、コーティング、結合剤、塗料、繊維、エマルジョン（ビニルエマルジョンを含む）、接着剤、フィルム、ケーシング、構築材料、ゴムまたはゴム化成分、調理器具（ｃｏｏｋｗａｒｅ）、医療デバイス、複合材料、航空構成要素、パテ、封止剤、填隙剤、および防火材料の形成が挙げられる。
【００２１】
本発明は、多くの通常の材料（例えば、プラスチック、繊維、および天然物質）の難燃性を増強する、顕著な能力を有するので、本発明は、これらの物質からなる物品、物体または組成物の難燃性を増強するという利点を有する。これらの材料に対する有用な適用は、構築材料またはハウジング材料の市場において使用される材料および物体において見出され得る。
【００２２】
活性化難燃剤は、プレハブユニット内の任意の好都合な場所に組み込まれ得、例えば、そのユニットの断熱、ベニヤ、または接着剤を構成するポリマー材料に組み込まれ得る。あるいは、活性化難燃剤は、このようなユニットの層または要素を、例えば、スプレーまたは浸漬によって、コーティングするかまたは貫通するために直接適用され得る。
【００２３】
本発明の活性化難燃剤は、リグノセルロース材料、セルロース材料、または複合材料を含有する板に組み込まれ得るか、またはこの板に適用され得る。本発明によって製造され得るリグノセルロース板としては、パーティクルボード、中密度ファイバーボード（ＭＤＦ）農業繊維（ａｇｒｉｆｉｂｅｒ）ボード（例えば、黄板紙またはバガスなど）、配向ストランド板などが挙げられる。これらの板は、一般に、リグノセルロース粒子を結合剤樹脂でコーティングするか、または接触させて、リグノセルロース混合物を形成し、必要に応じて、他の添加剤（離型剤または木材用防腐剤が挙げられる）を添加し、そしてこの混合物を、高い温度および圧力で、板のような市場で有用な物品を作製するために十分な時間にわたって圧縮することによって、調製される。
【００２４】
本発明の難燃剤によって処理され得る他の適切な複合板は、セッコウ（例えば、硫酸カルシウム半水和物または硫酸カルシウム二水和物）、あるいは強化剤および充填剤と混合されたセッコウを含み得る。
【００２５】
活性化難燃剤組成物は、建物または壁の構築において使用される、プレハブ建築ユニットに組み込まれ得る。このようなプレハブユニットは、例えば、米国特許第５，６４２，５９４号；同第５，７１５，６３７号；および同第６，２４０，６９１号（これらの全開示は、本明細書中に参考として援用される）に記載されている。
【００２６】
通常、壁の中に位置する、電気、電話、通信または他の類似の型のインターフェース（本明細書中以下で、「インターフェース」）のための、建築材料（例えば、乾式壁体）における穴またはカットアウトは、炎の侵入のための脆弱な領域を提供し、従って、その建物の難燃性の一体性を損なう。本発明は、インターフェースを、増強された難燃特性で収容するためのカバープレートを提供する。
【００２７】
本発明の組成物は、カバープレートに形成され得る。カバープレートとは、インターフェース（例えば、電気、電話、通信、または他の類似の型のインターフェース）を覆って設置される物品である。いくつかの実施形態において、カバープレートは、このインターフェースが位置する壁と同一面内にあるか、またはこの壁の表面にある。このようなカバープレートの非限定的な例としては、電気のコンセントまたはスイッチを覆って嵌合するプレート、電話のジャックのためのカバー、情報ポータル（例えば、イーサネット（登録商標）ジャック）、温度計のカバーなどが挙げられる。この実施形態において、本発明は、カバープレートの表面に防火性を与えることによって、構造体に改善された難燃性の一体性を提供する。
【００２８】
繊維、糸、布、または繊維、糸、もしくは布から作製される製品の難燃性は、本明細書中に記載される活性化難燃剤の組み込み、処理、および／またはコーティングによって増大されるか、または改善される。繊維、糸または布は、天然製品（例えば、綿、亜麻、麻、羊毛、または大麻）あるいは合成製品（例えば、ポリマー（例えば、ポリアミド、ナイロン、ポリエステル、ポリアルカン、ポリエーテル、およびポリアクリレートまたはフッ素化もしくは過フッ化ポリアルカン、ポリオレフィン（例えば、ポリエチレン）、ポリアクリレート、ポリエーテル、ポリアミドおよびマルチポリマー（ｍｕｌｔｉ−ｐｏｌｙｍｅｒ）（すなわち、コポリマー、ターポリマーなど）、ならびにこれらの組み合わせ））のいずれかから作製され得る。その結果として、これらの材料から作製される製品または物品（例えば、絨毯、布、家具の材料、衣服または他の布製品、キャンプおよび他の屋外用の耐水性の布製品、合成皮革、縄など）の難燃性が、本発明によって改善され得る。
【００２９】
好ましくは、本発明において使用される合成繊維は、ナイロン６，６；ナイロン６；ナイロン６，９；ナイロン６，１０；ナイロン６ＩＡ；およびナイロン６ＴＡのようなナイロンである。コポリマー（例えば、ナイロン６，６およびナイロン６；ナイロン６，６およびナイロン６，９；ナイロン６，６およびナイロン６，１０；ナイロン６，６およびナイロン６ＩＡ）；ならびにターポリマー（例えば、ナイロン６，６、ナイロン６，９およびナイロン６ＴＡ；ナイロン６，６、ナイロン６，１０およびナイロン６ＴＡ；ならびにナイロン６，６、ナイロン６ＴＡ、およびナイロン６ＩＡ）もまた、適切である。
【００３０】
本発明の難燃剤はまた、エポキシ樹脂に組み込まれて、改善された難燃性を付与し得る。このようなエポキシ樹脂は、例えば、コーティング組成物、半導体カプセル材、接着剤において、ならびに騒音および振動を減衰する材料として有用である。一般に、エポキシ樹脂は、エーテル型またはエステル型のいずれかであり、これらの両方が、本発明における使用に適切である。
【００３１】
本発明の難燃剤はまた、ワイヤの組み継ぎ、絶縁、保護ジャケット、ワイヤの接続、および他の電気的適用のために使用され得る、電気テープに組み込まれ得る。このようなテープは、当業者によって認識されるような、任意の適切な型および構成のものであり得る。代表的に、これらのテープは、ポリ塩化ビニル、ポリプロピレンまたはポリエチレン製の、少なくとも１つのポリマーまたはポリマー層を含む。
【００３２】
本発明の難燃剤はまた、改善された難燃性を有する導体（例えば、導電体および／または光伝導体）のための絶縁を提供する。絶縁は、導体の周りの不導体または半導体の覆い、カバリングまたはコーティングを包含すると理解される。例えば、ジャケットは、１つ以上の絶縁された導体を囲む絶縁の１つの型である。
【００３３】
このような絶縁体は、この目的に適切な任意の材料から形成され得る。例えば、ポリオレフィン、好ましくは、ポリエチレンまたはポリプロピレンである。本発明の、絶縁されたかまたはジャケットを付けられた導体の構築は、任意の従来の技術（例えば、押し出し）により得、そして絶縁材料またはジャケット材料は、任意の添加剤（例えば、開始剤、安定化剤、可塑剤、および／または色素）をさらに含有し得る。
【００３４】
一般に、活性化難燃剤は、任意の従来の技術（全てまたは多くの成分の、タンブルミキサー内での乾式混合、引き続いて融解ミキサー（例えば、Ｂｒａｂｅｎｄｅｒミキサー）および／または押し出し器内での融解、成分およびポリマーの同時の成形、粉末形態での全ての成分の一緒のブレンドおよびその後の所望の製品の形成が挙げられる）によって、組成物に添加され得る。活性化難燃剤はまた、組成物の１つ以上の成分の反応段階の間に、活性化難燃剤を導入することによって、系に組み込まれ得る。活性化難燃剤を、ポリマーの形成の前にモノマーと一緒に組み込むことは、活性化難燃剤の有効性をさらに増強し得る。
【００３５】
活性化難燃剤は、活性剤の存在下で形成される、窒素リン成分またはスルホネート成分を含有する。窒素リン成分またはスルホネート成分は、活性剤が少なくとも部分的に、最終生成物の形成の前に導入されて、従来の技術のいずれかを使用して形成され得る。例えば、活性剤は、窒素含有化合物の１つ以上と一緒に、全てまたは一部のいずれかが導入され得、次いで、リンまたは硫黄を含有する化合物が、内部で反応する。これらの窒素リン成分またはスルホネート成分はまた、工程における１つ以上の反応物の部分を導入することによって、形成され得る。例えば、窒素含有反応物の全量の一部が、活性剤の一部に添加され得、続いて、リンまたは硫黄を含有する反応物の一部が添加され得、次いで、最終の活性化難燃剤を得るために望ましい任意の順序および多数の工程で、繰り返される。
【００３６】
使用される窒素含有反応物およびリンまたは硫黄を含有する反応物の選択は、設計の選択事項である。適切な反応物としては、窒素リン難燃剤またはスルホネート難燃剤を形成する際に使用されることが公知のものが挙げられ、例えば、リン酸アンモニウム、ピロリン酸アンモニウム、ポリリン酸アンモニウム、エチレン−ジアミンホスフェート、ピペラジンホスフェート、ピペラジン−ピロホスフェート、メラミンホスフェート、ジメラミンホスフェート、メラミンピロホスフェート、グアニジンホスフェート、ジシアノジアミドホスフェート尿素ホスフェート、硫酸アンモニウム、ピロ硫酸アンモニウム、エチレンジアミンスルホネート、ジメラミンスルホネート、グアニジン（ｑｕａｎｉｄｉｎｅ）スルホネート、およびジシアノジアミドスルホネートである。例えば、適切な窒素含有反応物としては、アンモニウム、アルキレンアミン（ジアミンを含む）、トリアジン、メラミン、メラム（ｍｅｌａｍ）、メレム（ｍｅｌｅｌｍ）、メロン（ｍｅｌｏｎ）、アメリン（ａｍｍｅｌｉｎｅ）、アメリド（ａｍｍｅｌｉｄｅ）、２−ウレイドメラミン、アセトグアナミン、ベンゾグアナミン、グアニジン、ジシアノジアミド、ジアミンフェニルトリアジンまたはこれらの混合物が挙げられる。好ましい窒素含有反応物としては、メラミン、アンモニウムおよびエチレンジアミンが挙げられる。適切なリン含有反応物または硫黄含有反応物の例としては、リン酸およびスルホン酸が挙げられる。
【００３７】
活性剤は、窒素リン成分および／またはスルホネート成分の性能を増強する成分であり、そして好ましくは、炭形成触媒または相間移動剤、あるいは両方の組み合わせである。活性剤は、認容可能な増強された難燃性を提供する任意の量（例えば、５重量％、８重量％、または１０重量％まで、ならびに０．０１重量％、０．１重量％、および０．２重量％程度の少量）で、難燃剤中に存在し得る。炭形成触媒と相間移動触媒との両方を一緒に使用することが好ましく、これらは、難燃剤の総重量に基づいて、０．１重量％、好ましくは、０．３重量％と、３．０重量％、好ましくは、２．５重量％との間の量で、難燃剤中に存在し得る。
【００３８】
いずれの特定の理論にも適用されることを望まないが、炭形成触媒は、系の一部の分解の時点で、分解する分子に固着するように働き得、これによって、低分子量の成分の生成を最小にし、そして迅速な炭の発生を可能にするといえる。同様に、この組換えプロセスは、炭形成触媒によって補助され、天然において螺旋ＤＮＡが果たす組換えの役割を模倣することが理論付けられる。その結果として、本発明の例示的な炭形成触媒として、少なくとも２つの環の各々に少なくとも１つの反応性基を有する多環式化合物が挙げられ、ここで、これらの環は、両方の環に共通の原子によって一緒に接合される。これらとしては、両方の環に共通の少なくとも１つの炭素原子によって接合された、少なくとも２つの複素環式環構造を含む、スピロ化合物が挙げられ得る。
【００３９】
好ましい炭形成触媒は、以下の式Ｉによって表されるスピロ化合物が挙げられる：
Ｒ２−Ｒ１−（Ｒ０）ｍ−Ｒ１−Ｒ２      Ｉ
ここで、
ｍは、１と８との間の数を表し、例えば、３未満または２未満であり；
Ｒ０は、独立して、２つの複素環式環構造を含む二価、三価、または四価のラジカルを表し、これらの複素環式環構造は、独立して、置換または非置換であり、飽和または不飽和であり、少なくとも１つの共通の炭素原子、そして好ましくは、これらの複素環式環構造に共通の２つ以下、例えば、１個の炭素原子によって、接合されており；
Ｒ１は、独立して、結合；または置換もしくは非置換の、飽和または不飽和の、ヒドロカルビル連結基またはヘテロカルビル連結基（好ましくは、Ｃ１〜Ｃ６のアルキル連結基、例えば、Ｃ３アルキル）を表し；そして
Ｒ２は、独立して、末端基（好ましくは、末端アミンであり、例えば、第一級アミン）を表す。
【００４０】
例示的な化合物としては、複素環式環構造が、少なくとも２つの複素環式環構造中に、少なくとも２つのヘテロ原子を含み、そして／またはＲ０が独立して、好ましくは少なくとも１つ、例えば２つの（隣接する２つを含む）６員の複素環式環構造を有する、二価のラジカルを表す化合物が挙げられる。これらの化合物としてはまた、複素環式環におけるヘテロ原子が優先的に酸素である化合物が挙げられ得る。
【００４１】
好ましい炭触媒としては、少なくとも１８０、好ましくは少なくとも２００の分子量、および／または２００℃より高い引火点を有する触媒が挙げられる。好ましい炭形成触媒としては、テトラオキサスピロウンデカンの誘導体（例えば、アミン誘導体であり、例えば、２，４，８，１０−テトラオキサスピロ−５，５−ウンデカン−３，９−ジプロパミン）が挙げられる。炭形成触媒成分はまた、添加剤（例えば、アミン添加剤、ニトリル添加剤（２−プロペンニトリルが挙げられる）および／またはオキシラン添加剤（ブトキシメチルオキシランが挙げられる））を含有し得る。
【００４２】
相間移動剤は、このような目的で公知の任意の成分であり得る。適切な相間移動触媒としては、テトラヒドロカルビルアンモニウム塩（例えば、テトラメチルアンモニウム塩、テトラエチルアンモニウム塩、テトラプロピルアンモニウム塩、テトラアルキルアンモニウム塩、および／またはアリールトリアルキルアンモニウム塩）が挙げられ、ここで、この塩は、臭化物塩、塩化物塩、水酸化物塩、および／または硫酸水素アンモニウム塩である。好ましくは、相間移動触媒としては、リン酸エステル、テトラエチルアンモニウムブロミド、テトラエチルアンモニウムヒドロキシド、テトラプロピルアンモニウムブロミド、テトラブチルアンモニウムブロミド、テトラブチルアンモニウムヒドロキシド、テトラブチルアンモニウム硫酸水素、および／またはベンジルトリエチルアンモニウムクロリドが挙げられる。
【００４３】
本発明の組成物は、従来の添加剤（例えば、強化充填剤、顔料（例えば、カーボンブラックおよび二酸化チタン）、色素、紫外光安定剤、可塑剤、殺菌剤、増量剤、蝋、酸化防止剤など）を、当業者に公知の量でさらに含有し得る。
【００４４】
他の有用な充填剤としては、ヒュームドシリカ、炭酸カルシウムおよび炭酸マグネシウム、硫酸カルシウムおよび硫酸バリウム、ケイ酸アルミニウムなどが挙げられ、これらは、必要とされる物理的特性を妨害しないような少量で含有され得る。
【実施例】
【００４５】
本発明の目的および利点は、以下の実施例からさらに説明されるが、これらの実施例に記載される特定の材料およびその量、ならびに条件および細部は、本発明を過度に限定すると解釈されるべきではない。
【００４６】
（試験方法：炭収量値）
コーティングサンプルについての炭収量値を、約１０グラムのコーティングをアルミニウム実験皿（ｌａｂ  ｐａｎ）に注ぎ、そしてこのコーティングを、一晩、または８０℃で約１時間オーブン内でのいずれかで硬化させることによって、測定した。硬化後、コーティングされた基板を秤量し（初期重量。実験皿の重量を含まない）、次いで、１０００℃に維持されたマッフル炉に一晩入れた。炭化したコーティングされた基板を冷却し、そして再度秤量した（最終重量。実験皿の重量を含まない）。
【００４７】
炭収量値＝（最終重量／初期重量）×１００。
【００４８】
炭収量値が高いほど、コーティングの難燃性は良好である。
【００４９】
（物質の用語解説：）
ＢＴＥＡＣ            塩化ベンジルトリエチルアンモニウム
Ｂ−００１            商標ＹＳＥ−ＣＵＲＥ  Ｂ−００１の下でＡｊｉｎｏｍｏｔｏ  Ｉｎｃ．から市販されている２−プロペンニトリルとの２，４，８，１０−テトラオキサスピロ（５，５）ウンデカン−３，９−ジプロパンアミン付加生成物
Ｂ−００２            商標ＹＳＥ−ＣＵＲＥ  Ｂ−００２の下でＡｊｉｎｏｍｏｔｏ  Ｉｎｃ．から市販されているアミン付加生成物を含む２，４，８，１０−テトラオキサスピロ（５，５）ウンデカン−３，９−ジプロパンアミン
Ｄ−２３０            商標Ｊｅｆｆａｍｉｎｅ  Ｄ−２３０の下でＨｕｎｔｓｍａｎ  Ｃｏｒｐ．，から市販されているポリオキシプロピレンジアミン
Ｅｐｏｘｙ            商標ＥＰＯＮ  ８２８の下でＳｈｅｌｌから市販されているビスフェノールＡ／エピクロロヒドリンに基づくエポキシ樹脂
Ｆｙｒｏｌ  ＣＥＦ    ＡＫＺＯ  Ｎｏｂｅｌから市販されているトリ（２−クロロエチル）ホスフェート
Ｆｙｒｏｌ  ＤＭＭＰ  ＡＫＺＯ  Ｎｏｂｅｌから市販されているジメチルメチルホスホネート
ＮＹＡＤ              ＮＹＡＤ−Ｗｏｌｌａｓｔｏｎｉｔｅは、ＮＹＣＯ  Ｍｉｎｅｒａｌｓ  Ｉｎｃ．から市販されている天然に存在するミネラルである。
【００５０】
Ｐａｉｎｔ  ２０      Ｖｉｓｔａ  Ｐａｉｎｔｓから市販されているビニルアクリル屋外用半光沢ラテックス塗料
ＴＢＡＢｒ            臭化テトラブチルアンモニウム
ＴＢＡＨＳ            硫化水素テトラブチルアンモニウム
（実施例１：アンモニウムポリホスフェート難燃剤の調製）
撹拌しながら、９００グラムの水に、２４０グラムのアンモニウムおよびある量でＢ−００１、炭触媒を加え、その結果、最終の、乾燥したアンモニウムポリホスフェート生成物が以下の表１に示される重量パーセントからなる。この混合物を、１７０°Ｆに温め、そして温度を保ちながら、リン酸をｐＨが７．０に達するまでゆっくりと加えた。この混合物を冷却し、乾燥し、すりつぶして難燃剤を回収した。
【００５１】
（炭収量試験）
種々のアンモニウムポリホスフェート難燃剤の難燃性が、種々の難燃剤をそれぞれ表１−Ａおよび１−Ｃに示されるような組成物から形成される透明なエポキシ樹脂中およびラテックス塗料組成物に混合することによりコーティングサンプルを調製することにより、そして本明細書中に示される方法に従って炭収量値について試験することにより、確立した。これらの結果を、表１−Ｂおよび表１−Ｄにそれぞれ報告する。
【００５２】
【表１Ａ】
2006508199.tif 000002
【００５３】
【表１Ｂ】
2006508199.tif 000003
【００５４】
【表１Ｃ】
2006508199.tif 000004
【００５５】
【表１Ｄ】
2006508199.tif 000005
（実施例２：メラミンピロリン酸難燃剤の調製）
１２００グラムの水を、１３０°Ｆに温めた。これに、撹拌しながら、１００グラムのメラミン（２，４，６−トリアミン−１，３，５−トリアジン）ならびに下の表２−Ｂに示されるように炭および／または相間移動触媒を加えた。次いで、この混合物を、１５０°Ｆに温め、そして１０４．５グラムのピロリン酸四ナトリウムを加えた。この混合物を、１７０°Ｆに加熱し、２００グラムの２０度のボーメ塩酸のゆっくりな添加を開始した。加温を２００°Ｆまで続け、このとき冷却を開始した。７０°Ｆまで冷却した場合、混合物を濾過、乾燥およびすりつぶして、難燃剤を回収した。
【００５６】
（炭収量値試験）
種々のピロリン酸アンモニウム難燃剤の難燃性を、種々の難燃剤を表２−Ａに示される成分から形成されるエポキシ樹脂組成物中に混合することによりエポキシ樹脂コーティングサンプルを調製し、そして本明細書中に示される方法に従って炭収量値について試験することにより、確立した。これらの結果を、表２−Ｂに報告する。
【００５７】
【表２−Ａ】
2006508199.tif 000006
【００５８】
【表２−Ｂ】
2006508199.tif 000007
（実施例３：エチレンジアミン難燃剤の調製）
９００グラムの水に、撹拌しながら、２４０グラムのエチレンジアミンならびに下の表３に示されるようなＴＢＡＨＳ、相間移動触媒を加えた。この混合物を１７０°Ｆに温め、そして温度を維持しながら、ｐＨが７．０に達するまでリン酸をゆっくりと加えた。この混合物を、冷却し、濾過し、乾燥し、そしてすりつぶして、難燃剤を回収した。
【００５９】
（炭収量値試験）
種々のエチレンジアミンホスフェート難燃剤の難燃性を、種々の難燃剤を実施例２、表２−Ａに示すようなエポキシ樹脂組成物中に混合することによりエポキシ樹脂コーティングサンプルを調製し、そして本明細書中に示される方法に従って炭収量値について試験することにより確立した。これらの結果を、表３に報告する。
【００６０】
【表３】
2006508199.tif 000008
（実施例４：エチレンジアミンホスフェート／メラミンホスフェートの調製）
９００グラムの水に、撹拌下で、１８０グラムのエチレンジアミン、６０グラムのメラミンおよび下の表４に示されるような炭および／または相間移動触媒を加えた。この混合物を、１７０°Ｆに温め、温度を維持しながら、ｐＨが７．０に達するまでリン酸をゆっくりと加えた。この混合物を、冷却し、濾過し、乾燥し、すりつぶして、難燃剤を回収した。
【００６１】
（炭収量値試験）
種々のエチレンジアミンホスフェート／メラミンホスフェート難燃剤の難燃性を、種々の難燃剤を実施例２、表２−Ａに示されるようなエポキシ樹脂組成物中に混合することによりエポキシ樹脂コーティングサンプルを調製するか、または種々の難燃剤をＣｏｔｅ−Ｌ  Ｉｎｄｕｓｔｒｉｅｓから市販されているＤｕｒｂａｋ  １６、ポリウレタンコーティング中に混合することによりポリウレタンコーティングサンプルを調製し、そして本明細書中に示される方法に従って炭収量値について試験することにより、確立した。これらの結果を表４に報告する。
【００６２】
【表４】
2006508199.tif 000009
本発明の種々の改変および変更が、本発明の範囲および精神から逸脱することなく当業者に明らかとなり、そして本発明が本明細書中に示される例示的な実施形態に過度に限定されないことが、理解されるべきである。
【国際調査報告】
2006508199.tif 000010
2006508199.tif 000011
2006508199.tif 000012
2006508199.tif 000013